이 와 는 별도 로 , 아크릴로니트릴 / 스티렌 = 29 / 71 ( 질량비 ) 로 이루어지 는 단량체 혼합물 100 부 에 , 벤조일 퍼 옥사이드 0 . 7 부 를 용해 하 고 , 질소 치환 한 후 , 그 단량체 혼합물 을 30 부 / 시간 의 속도 로 , 상기 고무 라텍스 가 투입 된 반응기 에 , 정량 펌프 를 사용 하 여 첨가 했 다 . 모노머 를 전부 첨가 한 후 , 반응기 내 의 온도 를 80 ℃ 로 올리 고 , 30 분 간 교반 을 계속 하 여 , 그 라프트 공중 합체 라텍스 를 얻 었 다 . 중합 비율 은 99 % 였 다 .